(57)【要約】高分子分散剤は、マレイミド化合物及び無水マレイン酸から選択される少なくとも第１のモノマーとエチレン性不飽和モノマーである第２のモノマーとを共重合すること並びに無水マレイン酸の場合、得られた無水マレイン酸単位のＮ−置換マレイミド単位への変換により取得可能であり、第１のモノマーが実質的に非極性の鎖を有する第１の置換基を含み、第２のモノマーがより極性の高い第２の置換基を含む、コポリマーである。共重合方法の一実施形態では、第１及び第２のモノマーはｒ１及びｒ２≦０．５であるような共重合パラメーターｒ１、ｒ２で使用される。これは、少なくとも適度に交互のコポリマーをもたらす。無水マレイン酸単位のマレイミドへの変換は、部分的、例えば少なくとも１０％であってもよい。高分子分散剤は着色剤粒子と水性及び／又はアルコール性担体液とをさらに含むインク分散液で使用され得る。【選択図】なし
2020508844.tif 000002
【特許請求の範囲】
【請求項１】
それぞれが置換基を担持する第１及び第２の繰り返し単位を含み、第２の単位がＮ−置換及び任意選択でさらに置換されているマレイミド単位である、コポリマーである高分子分散剤であって、前記コポリマーが、
少なくとも、エチレン性不飽和モノマーである第１のモノマーと、Ｎ−置換マレイミド化合物及び無水マレイン酸化合物から選択され、前記Ｎ−置換マレイミド化合物及び無水マレイン酸化合物が２及び／又は３位において任意選択で置換されている第２のモノマーとを共重合すること、並びに、
第２のモノマーが無水マレイン酸である場合には、得られた無水マレイン酸単位の少なくとも一部をＮ−置換マレイミド単位に変換すること
によって取得可能であり、
第１及び第２の単位の一方が、実質的に非極性の鎖を有する第１の置換基を含み、第１及び第２の単位の他方が、硫黄（Ｓ）及び酸素（Ｏ）から選択される少なくとも１個のヘテロ原子を含む、より極性の高い第２の置換基を含む、
高分子分散剤。
【請求項２】
前記ヘテロ原子が、チオール、スルホニル、スルフィニル、エーテル及びオリゴ−（アルキレンオキシド）のうちの少なくとも１つとして存在し、前記アルキレンが、エチレン、プロピレン及びブチレンから選択される、請求項１に記載の高分子分散剤。
【請求項３】
第２の置換基が、オリゴ−（アルキレンオキシド）を含み、前記アルキレンが、エチレン、プロピレン及びブチレンから選択される、請求項２に記載の高分子分散剤。
【請求項４】
前記オリゴ−（アルキレンオキシド）が、エチレンオキシド及びプロピレンオキシドのコポリマーである、請求項３に記載の高分子分散剤。
【請求項５】
第２の置換基のモル質量が、５００〜５０００ｇ／ｍｏｌ、好ましくは１０００〜３０００ｇ／ｍｏｌの範囲内である、請求項３又は４に記載の高分子分散剤。
【請求項６】
第１のモノマーが、式（Ｉ）
ＹＨＣ＝ＣＨ２  （Ｉ）
［式中、
Ｙ＝ＯＲ１、ＯＣ（＝Ｏ）−Ｒ１、ＮＲ２Ｃ（＝Ｏ）Ｒ１であり、Ｙは、より極性の高い第２の置換基であり、
Ｒ１＝置換Ｃ１〜Ｃ２４アルキル、Ｃ２〜Ｃ２４−シクロアルキル、Ｃ２〜Ｃ２４アルケン、Ｃ２〜Ｃ２４シクロアルケン、アリールアルキル、アルコキシアルキルであり、置換（シクロ）アルキル、（シクロ）アルケン、アリールアルキル、アルコキシアルキルの置換基が、アミノ、スルホニル、スルフィニル、チオール、チオエーテル、エーテルの群から好ましくは選択され、これらの置換基は、Ｃ１〜Ｃ４アルキル等のアルキル基、オリゴ（Ｃ２〜Ｃ４−アルキレンオキシド）の１つ又は複数をさらに含有してもよく、
Ｒ２＝Ｃ１〜Ｃ５アルキルである］
を有する、請求項１〜５のいずれか一項に記載の高分子分散剤。
【請求項７】
Ｙが、ＯＲ１、ＯＣ（＝Ｏ）−Ｒ１、ＮＲ２Ｃ（＝Ｏ）Ｒ１から選択され、
Ｒ１が、置換Ｃ１〜Ｃ１０アルキルから選択され、置換アルキルの置換基が、ＸＲ３Ｒ４及びオリゴ（Ｃ２〜Ｃ４−アルキレンオキシド）の群から好ましくは選択され、Ｘが、アミノ、スルホニル、スルフィニル、チオール、チオエーテル、エーテル及びＲ３から選択され、Ｒ４が、Ｈ又はＣ１〜Ｃ４アルキルであり、及び／又はＸＲ３Ｒ４が、一緒になって、ヘテロアルキル及びヘテロアリールから選択される環式基を形成する、請求項６に記載の高分子分散剤。
【請求項８】
第２の繰り返し単位が、Ｃ４〜Ｃ２４アルキルで置換されている、請求項６又は７に記載の高分子分散剤。
【請求項９】
第１の繰り返し単位が、第１の置換基を含み、第２の繰り返し単位が、第２の置換基を含む、請求項１〜５のいずれか一項に記載の高分子分散剤。
【請求項１０】
マレイミドの第１の置換基Ｚが、Ｚ＝Ｒ１、Ｃ（＝Ｏ）−Ｒ１から選択され、
Ｒ１＝置換Ｃ１〜Ｃ２４アルキル、Ｃ２〜Ｃ２４−シクロアルキル、Ｃ２〜Ｃ２４アルケン、Ｃ２〜Ｃ２４シクロアルケン、アリールアルキル、アルコキシアルキルであり、置換（シクロ）アルキル、（シクロ）アルケン、アリールアルキル、アルコキシアルキルの置換基が、スルホニル、スルフィニル、チオール、チオエーテル、エーテルの群から好ましくは選択され、これらの置換基は、Ｃ１〜Ｃ４アルキル等のアルキル基、オリゴ（Ｃ２〜Ｃ４−アルキレンオキシド）の１つ又は複数をさらに含有してもよい、請求項１〜９のいずれか一項に記載の高分子分散剤。
【請求項１１】
第２のモノマーが、無水マレイン酸であり、前記無水マレイン酸が、共重合後にＮ−置換マレイミドに少なくとも部分的に変換される、請求項１〜１０のいずれか一項に記載の高分子分散剤。
【請求項１２】
コポリマーにおける無水マレイン酸基の少なくとも１０％、好ましくは少なくとも３０％、より好ましくは少なくとも５０％、又はさらには少なくとも７０％が、マレイミドに変換される、請求項１１に記載の高分子分散剤。
【請求項１３】
第２のモノマーと第１のモノマーとの間のモル比が、０．３〜７、好ましくは０．９〜５、より好ましくは１〜５の範囲内である、請求項１〜１２のいずれか一項に記載の高分子分散剤。
【請求項１４】
共重合によって取得可能なコポリマーが、少なくとも適度に交互のコポリマーである、請求項１〜１３のいずれか一項に記載の高分子分散剤。
【請求項１５】
第１及び第２のモノマーが、ｒ１、ｒ２≦０．５であるような共重合パラメーターｒ１、ｒ２、及び好ましくは共重合パラメーターの積ｒ１×ｒ２≦０．１を有するように選択される、請求項１〜１４のいずれか一項、特に請求項１４に記載の高分子分散剤。
【請求項１６】
前記コポリマーが、２，０００〜５００，０００ｇ／ｍｏｌ、好ましくは４，０００ｇ／ｍｏｌ〜４００，０００ｇ／ｍｏｌ、例えば１０，０００〜２００，０００ｇ／ｍｏｌの範囲内の重量平均分子量を有する、請求項１〜１５のいずれか一項に記載の高分子分散剤。
【請求項１７】
高分子分散剤を調製する方法であって、
少なくとも、構造ＹＨＣ＝ＣＨ２を持つエチレン性不飽和モノマーである第１のモノマーと、２及び／又は３位において任意選択で置換されている無水マレイン酸化合物である第２のモノマーと、構造Ｚ−ＮＨ２を持つアミノ化合物とを用意するステップであり、式中、Ｙ及びＺが、第１及び第２の置換基から選択され、第１の置換基は、実質的に非極性の鎖を有し、第２の置換基は、第１の置換基よりも極性が高く、硫黄（Ｓ）及び酸素（Ｏ）から選択される少なくとも１個のヘテロ原子を含む、ステップと、
第１のモノマー及び第２のモノマーを共重合するステップと、
無水マレイン酸の少なくとも一部を、前記アミノ化合物との反応によって置換マレイミドに変換するステップであり、前記無水マレイン酸の少なくとも部分的な変換が、共重合前又は共重合後のいずれに起こってもよく、後者の場合、変換される前記無水マレイン酸が、コポリマーにおいて無水マレイン酸単位として存在するステップと、
を含む、方法。
【請求項１８】
前記共重合が、ラジカル重合である、請求項１７に記載の方法。
【請求項１９】
第１及び第２のモノマーが、ｒ１、ｒ２≦０．５及び好ましくはｒ１×ｒ２≦０．１であるような共重合パラメーターｒ１、ｒ２を有するように選択される、請求項１７又は１８に記載の方法。
【請求項２０】
前記コポリマーにおける無水マレイン酸基の少なくとも１０％、好ましくは少なくとも３０％、より好ましくは少なくとも５０％、又はさらには少なくとも７０％が、マレイミドに変換される、請求項１７〜１９のいずれか一項に記載の方法。
【請求項２１】
水性及び／又はアルコール性担体液を有するインクジェット分散液における分散化剤としての、請求項１〜１６のいずれか一項に記載の高分子分散剤の使用。
【請求項２２】
着色剤と、水性及び／又はアルコール性担体液と、それぞれが置換基を担持する第１及び第２の繰り返し単位を含み、第２の単位がＮ−置換マレイミド単位である、コポリマーである高分子分散剤とを含むインクジェット分散液であって、前記コポリマーが、少なくとも、エチレン性不飽和モノマーである第１のモノマーと、マレイミド化合物及び無水マレイン酸化合物から選択され、前記マレイミド化合物及び無水マレイン酸化合物が２及び／又は３位において任意選択で置換されている第２のモノマーとを共重合すること、並びに、第２のモノマーが無水マレイン酸化合物である場合には、得られた無水マレイン酸単位の少なくとも一部を、第２のＮ−置換マレイミド単位に変換することによって取得可能であり、第１及び第２の繰り返し単位の一方が、実質的に非極性の鎖を有する第１の置換基を含み、第１及び第２の繰り返し単位の他方が、硫黄（Ｓ）及び酸素（Ｏ）から選択される少なくとも１個のヘテロ原子を含む、より極性の高い第２の置換基を含む、インクジェット分散液。
【請求項２３】
前記高分子分散剤が、特に、印刷の前又は最中、融合ステップを行うまで、前記着色剤の表面に少なくとも部分的に吸着されている、請求項２２に記載の分散液。
【請求項２４】
請求項１〜１６のいずれか一項に記載の高分子分散剤が存在する、請求項２２又は２３に記載の分散液。
【請求項２５】
印刷のための、請求項２２〜２４のいずれか一項に記載の分散液の使用。
【発明の詳細な説明】
【発明の詳細な説明】
【０００１】
［発明の分野］
本発明は、コポリマーである高分子分散剤に関する。
【０００２】
本発明は、ラジカル共重合を活用して高分子分散剤を調製する方法にも関する。
【０００３】
本発明は、水性及び／又はアルコール性溶媒を含むインク分散液における分散化剤としての高分子分散剤の使用、並びに、着色剤を含む着色剤粒子と、アルコール性及び／又は水性担体液と、高分子分散剤とを含む、分散液にさらに関する。
【０００４】
本発明は、インクジェット印刷における分散液の使用にさらに関する。
【０００５】
［発明の背景］
印刷プロセスにおいて使用するための分散液は、典型的には、１つ又は複数の分散化剤を活用して安定化される。安定化は、着色剤粒子が、担体液中で、特に基板への転写前に又は典型的には融合と称される加熱ステップの前に、無制御な様式で凝集しないようにする。異なる印刷プロセスには、着色剤粒子及び担体液の異なる組合せが使用される。インクジェット印刷プロセスにおいて、担体液は、通常は水性であり、着色剤粒子は、典型的には、顔料又は別の着色剤から主になる。インクジェット印刷プロセスは、基板への直接印刷を伴ってもよいが、それに代えて、中間部材及び転写ステップを使用してもよい。
【０００６】
そのような印刷プロセスにおいて使用される分散化剤は、種々の役割を有する。第一に、分散化剤は、着色剤粒子が凝集すること、及び、故に分散液が、使用される前に又は使用中ではあるが分散液がフィルムに変換されるステップの前に、不安定化されることを防ぐべきである。第二に、分散化剤は、フィルム形成及び基板への接着を妨害すべきでなく、むしろ、この転換ステップを容易にすべきである。
【０００７】
欧州特許出願公開第１４４９８９３Ａ１号は、静電インクジェットインク組成物であるそのような分散液を開示している。分散液は、顔料及び樹脂を１：２の重量比で含む顔料粒子並びに非極性非水性溶媒を含む。実施例１に特定されている通り、樹脂及び顔料は、ブレンダーで混合され、次いで、溶融混練され、続いて、さらなる粉砕がされる。その後、顔料分散剤が添加され、顔料分散剤は例えば非イオン性界面活性剤である。スチレン−マレイン酸樹脂、スチレン−アクリル酸樹脂、ロジン、ウレタン系及びポリエステル系ポリマー分散剤が、好ましい例である。分散液は、非水性溶媒に可溶性であり、マレイン酸の重合に由来する第１の繰り返し単位を含有するいわゆるハーフアミドマレイン酸コポリマーである、電荷制御剤と、構造ＹＨＣ＝ＣＨ２を持つエチレン性不飽和モノマーである第２のモノマーとをさらに含む。第１の単位は、アクリレート置換基（−（Ｃ＝Ｏ）−ＯＭ）及びアクリルアミド置換基（−（Ｃ＝Ｏ）−ＮＲ１Ｒ２）を含み、式中、Ｍは、水素、金属、アンモニウム塩又は第四級アンモニウムであり、Ｒ１、Ｒ２は、任意のアルキル、アリール、ヘテロ環式及び任意選択で環化されているものである。故に、電荷制御剤は、少なくとも第１及び第２のモノマーを共重合することによって取得可能であり且つ取得されるコポリマーであり、第１のモノマーは、（Ｎ−置換）マレイミドに少なくとも部分的に変換されている無水マレイン酸であり、第２のモノマーは、エチレン性不飽和である。
【０００８】
この公知の分散液は、インクジェットインク組成物であると特定されているが、化学的にはむしろ、液体トナー組成物の一種である。当技術分野において公知の通り、液体トナー組成物は、非極性担体液並びに顔料及びバインダー樹脂を含む顔料粒子を含む。水性及び／又はアルコール性担体液に基づくインクジェットインク組成物は、有意に異なる。第一に、担体液の極性ははるかに高く、そのため、電荷制御剤（もしあれば）は、比較的高いバックグラウンド極性に対して機能しなくてはならない。第二に、分散剤は、他の機能性を必要とする。スチレン−マレイン酸樹脂は、極性アルコール性及び／又は水性担体液と一致せず、それ故、分散剤として作用しないであろう。さらに、顔料とバインダー樹脂との間の１：２の比及び製造プロセスは、バインダー樹脂が顔料粒子の主表面を形成することを示す。水性及び／又はアルコール性インクジェット組成物において、顔料はバインダー樹脂にカプセル化されておらず、むしろ、修飾されている又は未修飾である。
【０００９】
特に、水性及び／又はアルコール性担体液中に任意選択で修飾されている顔料を含むそのようなインクジェット組成物については、顔料を担体液中に適切に分散させるポリマー分散剤を提供することが望ましい。より詳細には、極性が種々の顔料並びに／又は種々の（アルコール性及び／若しくは水性）担体液と一致するように調節又は変動され得るような、合成的に万能な分散剤群を取得することが望ましい。
【００１０】
［発明の概要］
したがって、本発明の目的は、水性及び／又はアルコール性インクジェット分散液において使用するために好適で、且つ、一方では、保管中及びフィルム形成前の使用中に分散液を安定化し、他方では、フィルム形成及び基板への接着を容易にする又は少なくとも妨害しない、改良されたポリマー分散剤を提供することである。
【００１１】
本発明の別の目的は、そのようなポリマー分散剤を調製する方法を提供することである。
【００１２】
本発明のまた別の目的は、インクジェット分散液における分散化剤としてのポリマー分散剤の使用を提供することである。前記ポリマー分散剤を含むそのような分散液を提供することも目的としている。
【００１３】
さらなる目的は、水性及び／又はアルコール性溶媒に基づくそのような改良されたインクジェット分散液の使用を提供すること、及び、特に、前記分散液が使用される、デジタル印刷する方法を提供することである。
【００１４】
第１の態様によれば、本発明は、それぞれが置換基を担持する第１及び第２の繰り返し単位を含み、第２の単位の置換基がＮ−置換マレイミド単位である、コポリマーである高分子分散剤であって、コポリマーが、少なくとも、エチレン性不飽和モノマーである第１のモノマーと、Ｎ−置換マレイミド化合物及び無水マレイン酸化合物から選択され、Ｎ−置換マレイミド化合物及び無水マレイン酸化合物が２及び／又は３位において任意選択で置換されている第２のモノマーとを共重合すること、並びに、無水マレイン酸化合物の場合には、その後、得られた無水マレイン酸単位の少なくとも一部をＮ−置換マレイミド単位に変換することによって取得可能であり、第１及び第２の繰り返し単位の一方が、実質的に非極性の鎖を有する第１の置換基を含み、第１及び第２の繰り返し単位の他方が、硫黄（Ｓ）及び酸素（Ｏ）から選択される少なくとも１個のヘテロ原子を含むより極性の高い第２の置換基を含む、高分子分散剤に関する。
【００１５】
第２の態様によれば、本発明は、高分子分散剤を調製する方法であって、
少なくとも、構造ＹＨＣ＝ＣＨ２を持つエチレン性不飽和モノマーである第１のモノマーと、２及び／又は３位において任意選択で置換されている無水マレイン酸化合物及び構造Ｚ−ＮＨ２を持つアミノ化合物である第２のモノマーとを用意するステップであり、式中、Ｙ及びＺが、第１及び第２の置換基から選択され、第１の置換基は、実質的に非極性の鎖を有し、第２の置換基は、第１の置換基よりも極性が高く、硫黄（Ｓ）及び酸素（Ｏ）から選択される少なくとも１個のヘテロ原子を含む、ステップと、
第１のモノマー及び第２のモノマーを共重合するステップと、
無水マレイン酸の少なくとも一部を、アミノ化合物との反応によって置換マレイミドに変換するステップであり、無水マレイン酸の少なくとも部分的な変換が、共重合前又は共重合後のいずれに起こってもよく、この場合、変換される無水マレイン酸が、コポリマーにおいて無水マレイン酸単位として存在するステップと、
を含む、方法に関する。
【００１６】
第３の態様によれば、本発明は、着色剤と、着色剤の表面に吸着されている少なくとも１つの分散化剤と、極性担体液とを含む、インクジェット分散液であって、本発明の高分子分散剤が分散化剤として使用されている、インクジェット分散液に関する。極性担体液は、特に、水性若しくはアルコール性担体液、又はそれらの混合物である。好ましいアルコールは、Ｃ１〜Ｃ４モノアルコール、例えば、エタノール、プロパノール及びイソプロピルアルコール；脂肪族ポリアルコール、好ましくはＣ１〜Ｃ６アルコール、例えば、エチレングリコール、プロピレングリコール、ジエチレングリコール、グリセロール１，４ブタンジオール、１，２，４−ブタントリオール、１，５−ペンタンジオール、ジプロピレングリコール及びそれらのエーテルを含む。アルコールが、水の共溶媒として存在することが好ましく、ここで、アルコールは、より好ましくは、（水−アルコール混合物に対して）最大で７０重量％、又は最大で５０重量％、又はさらには最大で３３重量％で存在する。着色剤は、顔料（無機）及び／又は有機染料を含んでもよい。顔料又は染料は、その分散性（ｄｉｓｐｅｒｓａｂｉｌｉｔｙ）及び／又は他の特性を改良するように修飾されていてもよい。そのような着色剤は、市販されている。
【００１７】
第４の態様によれば、特に、デジタルで印刷するプロセスにおいて、分散液が使用される。
【００１８】
コポリマーが、分散化剤として使用するための優れた特性を有することが分かり、コポリマーは、調製及び保管中に良好な分散液安定性、並びに良好な性能を有していた。本発明によれば、第２のより極性の高い置換基は、酸素及び硫黄から選択される少なくとも１個のヘテロ原子を含む。本実施形態の好ましい分散液は、インクジェット及び他の用途に好適なインク分散液である。本明細書において、着色粒子は、典型的には、欧州特許出願公開第１４４９８９３Ａ１号におけるもの等の着色剤を一緒に保持するバインダー樹脂を含有しない。より極性の高い第２の置換基は、アルコール性及び／又は水性担体液との相互作用のために構成されているのに対し、第１の置換基は、着色剤との相互作用のために構成されている。明瞭にするために、用語「相互作用」は、吸着等の物理的結合又は化学的結合を指すと理解されていることを付記する。物理的結合が好ましいが、化学的結合は除外されない。化学的結合の場合であっても、物理的結合も役割を果たすことが予見される。
【００１９】
置換基が、１個を超えるヘテロ原子を含むことは、除外されない。ヘテロ原子が、チオール、スルホニル、スルフィニル、スルホキシルアミド、エーテル、アルコール及びオリゴ−（アルキレンオキシド）のうちの少なくとも１つから選択される基に存在し、アルキレンは、エチレン、プロピレン及びブチレンから選択されることが好ましい。
【００２０】
第２の置換基にオリゴ（アルキレンオキシド）が使用され、アルキレンは、エチレン、プロピレン及びブチレン並びに／又はそれらの混合物から選択されることが好ましい。そのような選択は、担体液が水性及び／又はアルコール性である場合に、特に好適であると考えられる。水性及び／又はアルコール性の種類の担体液は、インクジェット印刷に慣例的に使用される。インクジェット印刷は、典型的にはノズルを経由して、分散液を基板又は他の記録媒体に直接噴出することによって行われ得る。それに代えて、インクジェット印刷は、分散液を、通常は回転している第１の部材に噴出すること、及びその後の回転している部材から基板への転写によって行われてもよい。後者の間接的なインクジェット印刷は、液体トナー分散液の分野から公知の転写技術を使用してもよく、例えば転写部材又は基板のいずれかにおける融合ステップを活用しもよい。
【００２１】
第２の置換基として使用されるオリゴ（アルキレンオキシド）が、プロピレンオキシド及びエチレンオキシド単位の両方を含むことがより好ましい。エチレンオキシド単位の好適な数は、５〜５０であり、プロピレンオキシド単位の好適な数は、１０〜７０である。プロピレンオキシド単位の数は、エチレンオキシド単位の数よりも大きいことが好ましい。第２の置換基の分子質量は、好ましくは５００〜５０００ｇ／ｍｏｌ、例えば６００〜４０００ｇ／ｍｏｌ、より好ましくは１０００〜３０００ｇ／ｍｏｌの範囲内である。
【００２２】
さらなる実施形態によれば、第１又は第２の置換基のいずれか、より好ましくは、マレイミド単位とカップリングしている置換基は、光分解性基を含有する。より詳細には、光分解性基は、好適な波長の放射、より詳細には紫外線放射の照射下で、第１及び第２の部分に分解する基である。光分解を活用して、分散化剤の構造的修飾、及びそれにより、化合物を分散させる能力における変化が実現される。好適な光分解性基は、参照により本明細書に含まれる、欧州特許出願公開第１４１７４８１２．９号から公知である。
【００２３】
好適な実施形態において、第１のモノマーは、いわゆる電子豊富なモノマーであり、より詳細には、ビニルエーテル、ビニルエステル、ビニルアミドから選択される。この選択は、コポリマーを良好な収率で形成するために有益である。その上、この選択は、好適な鎖のコポリマーへの合成的に多用途の方式での統合を可能にする。より詳細には、第１のモノマーは、式ＹＨＣ＝ＣＨ２［式中、Ｙ＝ＯＲ１、ＯＣ（＝Ｏ）−Ｒ１、ＮＲ２Ｃ（＝Ｏ）Ｒ１である］を有し、第２の置換基の構成要素となる。
【００２４】
電子豊富なモノマーの使用は、第２のモノマーがいわゆる電子不足モノマーであることから、特に有益である。結果として、第１及び第２のモノマーの分子間に結合を形成する固有の傾向がある。それ故、コポリマー内での第１及び第２のモノマーの分布はより規則的であり、すなわち、典型的には、第１のモノマーは、第２のモノマーの分子と結合されており、故に、好適には、以後、より詳細に説明する通り、少なくとも適度に交互になっている。
【００２５】
１つの好ましい実施形態において、第１の繰り返し単位は、第１の置換基を含有し、第２の繰り返し単位は、第２の置換基を含有する。故に、第１の繰り返し単位には、着色剤粒子との固着を増強する第１の置換基が備わっている。第２の繰り返し単位は、アルコール性及び／又は水性担体液への顔料の安定化に好適である。本明細書において、第１の置換基の鎖は、実質的に非極性の鎖である、すなわち、Ｒ１＝ハロゲン等の非極性置換基により任意選択で置換されている、Ｃ８〜Ｃ２４アルキル、アルキル置換又はアリール置換アルキルである。第１の置換基（ｓｕｂｓｉｔｕｅｎｔ）のアルキル鎖は、一実施形態においては直鎖状であり、別の実施形態においては分枝鎖状である。アルキル鎖の１つの利点は、第２の繰り返し単位への置換度を活用して、極性を調節できることである。
【００２６】
別の好適な実施形態において、第１のモノマーには、第２のより極性の高い置換基が備わっている。より極性の高い置換基の例は、ヘテロ原子を含有する任意の置換基であることができる。オリゴ（アルキレンオキシド）が使用され、アルキレンは、エチレン、プロピレン及びブチレン並びに／又はそれらの混合物から選択されることが好ましい。第１の置換基は、本明細書において、好適には、非極性、例えば、アルキル又は（アリール及び／若しくはアルキル）−置換アルキルである。本明細書において、顔料との固着は、第２の繰り返し単位への置換の程度及び種類を活用して調節することができる。
【００２７】
好ましい実施形態において、第２のモノマーは、以後に論じる通り、重合後にアミン、より詳細には置換アルキルアミンとの反応において、少なくとも部分的にＮ−置換マレイミドに変換される、無水マレイン酸化合物である。無水マレイン酸は、多用途の合成単位である。Ｎ−置換マレイミドは、着色剤粒子との接着を改良すると考えられる環構造を含む。無水マレイン酸化合物は、無水マレイン酸又は置換無水マレイン酸、例えば、２−置換無水マレイン酸、３−置換無水マレイン酸、２，３−二置換無水マレイン酸のいずれかである。前記置換は、例えば、塩化物、臭化物、フッ化物等のハロゲン、Ｃ１〜Ｃ１０アルキル、好ましくは任意選択で置換されているＣ１〜Ｃ４アルキル、アルキルアリール等のアルキルから、広く選択され得る。重合がマレイミド化合物を用いて行われる例において、マレイミド化合物は、２及び／又は３位において対応する方式で置換されていてもよい。この場合、出発化合物は、好適には、第１又は第２の置換基のいずれかで置換されているＮ−置換マレイミドであるが、窒素原子への置換が重合後に添加又は修飾されることは除外されない。
【００２８】
さらなる実施形態によれば、ポリマー分散剤は、置換マレイミド基に加えて、無水マレイン酸基を含有する。得られたコポリマーにおけるマレイミド及び無水マレイン酸基のモル比は、０．２より大きい、好適には０．５より大きい、好ましくは少なくとも１、好ましくは少なくとも２、より好ましくは少なくとも３、又はさらには少なくとも４若しくは少なくとも９であることが好適である。コポリマーにおける無水マレイン酸の相対量は、調節されてもよく、着色剤粒子の種類に依存してもよい。マレアミドではなくマレイミドの形成を取得するために、変換反応は、１つの好ましい実施形態においてはそれ自体が２ステップ方法であり、第１のステップにおいて、アミンを、好適には滴下してポリマーに添加し、第２のステップにおいて、温度を昇温に上昇させる。アミドは、中間体として存在してもよい。マレイミドは、環形状であり、無水物環が破壊されて側鎖を分離したアミドよりも好ましいと考えられ、環形状構造は、着色剤粒子の表面への接着に寄与すると考えられる。
【００２９】
第２の繰り返し単位（マレイミド）が、第２の置換基で部分的に置換され、第１の置換基で部分的に置換されていることがさらにあり得る。これは、第１の置換基と第２の置換基との間のモル比を調節するために為され得る。このモル比は、得られたコポリマーにおける第１のモノマーと第２のモノマーとの間のモル比から逸脱していてもよい。例えば、第１の置換基と第２の置換基との間のモル比は、０．２５〜４の範囲内、より好ましくは、０．５〜２、例えば０．７〜１．４の範囲内である。利用可能な無水マレイン酸単位の置換マレイミド単位への変換による第１及び第２の置換基のモル比の調節は、適切であると考えられる。この方式で、前記モル比を、共重合条件とは無関係に最適化することができる。
【００３０】
共重合パラメーターｒ１、ｒ２≦１であるような第１及び第２のモノマーが選択されることが好ましい。ｒ１、ｒ２≦０．５が好ましい。ｒ１×ｒ２の積≦０．１がより好ましい。共重合パラメーターは、第１のモノマーの２個の分子又は第１及び第２のモノマーの分子のいずれかの間に結合を形成する可能性を表す、ポリマー化学における尺度である。ｒｉ＝０（ｉ＝１、２）では、厳密に交互のコポリマーが形成される。ｒｉ＝１では、統計的ポリマーが形成される。０から１の間のｒｉの任意の値について、コポリマーは、多かれ少なかれ交互となる。ｒ１及びｒ２の両方が１を下回る場合、第１及び第２のモノマーの間には反応のより強い傾向があり、適度に交互のコポリマーのような交互状態につながる。
【００３１】
モノマーの交互状態は有利であるというのが本発明者らの洞察である。得られるコポリマーは、厳密に交互であってもよいが、適度に交互、すなわち、ランダム及び厳密に交互の間の何らかであってもよい。交互状態は、着色剤粒子の表面への結合を実現することができる、かなり規則的な構造を提供する。さらに、交互状態は、実質的に非極性の基が、互いに十分な距離で分子内に配置されることにつながる。このことは、実質的に非極性の基同士の相互作用よりも、担体液の分子を持つ非極性基との相互作用に都合が良い。共重合パラメーターによってよく表現される通り、厳密に交互のポリマーは必要ない。さらに、アクリレートベースのランダムコポリマーが、置換基を実質的に等しく保った本発明の少なくとも適度に交互のコポリマーと比較される実験において、交互コポリマーが、有意により良好な性能を有することが分かった。明瞭にするために述べると、交互配置は、エーテル及びマレイミド基の組合せによるアクリレート基の交換よりも重要であると考えられる。
【００３２】
したがって、さらなる態様において、本発明は、それぞれが置換基を担持する第１及び第２の繰り返し単位を含み、第１及び第２の単位の一方が、実質的に非極性の鎖を有する第１の置換基を含み、第１及び第２の単位の他方が、より極性の高い第２の置換基を含む、コポリマーである高分子分散剤であって、コポリマーが、少なくとも適度に交互のコポリマーである、高分子分散剤に関する。本発明は、着色剤粒子と、水性及び／又はアルコール性担体液と、それぞれが置換基を担持する第１及び第２の繰り返し単位を含む少なくとも適度に交互のコポリマーであるような高分子分散剤とを含む分散液であって、第１及び第２の繰り返し単位の一方が、実質的に非極性の鎖を有する第１の置換基を含み、第１及び第２の繰り返し単位の他方が、より極性の高い第２の置換基を含む、分散液にさらに関する。第１及び第２の置換基の選択、第１及び第２の繰り返し単位の選択、置換基及び繰り返し単位の組合せ、並びに分散液の調製及び組成物及びその使用に関して、本出願において記載されている特徴のいずれかを、ここで記載されている態様と組み合わせてもよい。特に、少なくとも適度に交互の構造は、図１を参照して以下でより詳細に論じる通り、第１及び第２のモノマーについて共重合パラメーターの観点から定義され得る。
【００３３】
コポリマーは、１，５００〜５００，０００ｇ／ｍｏｌ、より好ましくは２，０００〜４００，０００ｇ／ｍｏｌ、例えば４，０００〜２００，０００ｇ／ｍｏｌ又は５，０００〜１００，０００ｇ／ｍｏｌの範囲内の重量平均分子量を有することが好ましい。そのような分子量は、インクジェット分散液における用途に適切であると考えられる。本発明者らは、そのような重量が、着色剤粒子のサイズに関して適切なコポリマーの鎖長を提供すると考えている。
【００３４】
分散液の調製において、好適には、例えば１５〜４０ｗｔ％の着色剤粒子を含む分散液濃縮物が調製される。この濃縮物は、その後、１．５〜７ｗｔ％の範囲内の濃度に到達するように希釈されてもよい。分散化剤の濃度は、着色剤（顔料）濃度に基づき、好適には２０〜１００ｗｔ％、好ましくは２５〜７５ｗｔ％である。本発明者らは、ポリマー分散剤が、少なくとも部分的に及び好ましくは有意な程度まで、着色剤粒子の表面に吸着されていると考えている。しかしながら、ポリマー分散剤の一部が、着色剤粒子と別個に水性及び／又はアルコール性担体液に溶解又は分散されることは除外されない。
【００３５】
故に、要約すると、本発明は、置換基を持つマレイミド繰り返し単位及び置換基（ｓｕｂｓｔｉｔｕｔｅｎｔ）を持つエチレン繰り返し単位を有する、高分子分散剤に関する。前記置換基のうちの第１は実質的に非極性であり、第２の置換基は第１の置換基よりも極性が高い。一実施形態において、第１の置換基は、マレイミド繰り返し単位とカップリングされており、別の実施形態において、第１の置換基は、エチレン繰り返し単位とカップリングされている。さらに、第２のＮ−置換マレイミド単位に加えて、無水マレイン酸単位が存在していてもよい。さらに、分枝鎖状であるコポリマー、又はそれ自体が当技術分野において公知である通りのラジカル共重合に使用される開始剤に基づく末端基を取得するためのいずれかで、２個を超えるモノマーを重合することによってコポリマーが取得されることは除外されない。コポリマーは、好ましくは、一方では第１の（及びあらゆる任意選択のさらなる）単位及び他方では第２の単位の、実質的に交互のポリマーである。さらなる実施が、以上の記載、実施例及び請求項から明らかとなるであろう。明瞭にするために述べると、本出願の文脈において、用語「マレイミドに基づく第２の繰り返し単位」、「マレイミド繰り返し単位」は、特定されているモノマーに構造的には基づくが、マレイミドモノマーから合成的に調製される必要はない、ポリマーにおける単位を指す。
【００３６】
本発明のこれら及び他の態様を、図を参照し、いくつかの例に基づいて、さらに解明する。
【図面の簡単な説明】
【００３７】
【図１−１】図１は、本発明の高分子分散剤の合成のための反応方程式を示す。
【図１−２】図１は、本発明の高分子分散剤の合成のための反応方程式を示す。
【００３８】
［図示した実施形態の詳細な説明］
図は、正確な縮尺ではなく、純粋に図式的な性質のものである。異なる図における等しい参照番号は、等しい又は対応する特徴を指す。
【００３９】
図１は、本発明の高分子分散剤の調製のための反応式を図式的に示す。図１は、ポリマー分散剤に到達するための２つの異なる反応プロトコールを示す。第１のステップでは、本明細書においてはより具体的にビニルエーテルとして同定されている、エチレン性不飽和化合物（第１のモノマー）を、無水マレイン酸（第２のモノマー）と反応させる。第２のモノマー対第１のモノマーのモル比は、合成条件の結果として、少なくとも得られたポリマーにおいて、１より大きいことが好ましい。
【００４０】
重合後、無水マレイン酸及びビニルエーテルの前記ポリマー又は他の第２のモノマーを、アミンＺＮＨ２と接触させて、マレイミド基を形成する。無水マレイン酸基の変換の程度は、第１の置換基ＯＲ１及び第２の置換基Ｚの好適なモル比を取得するように選択され得る。
【００４１】
図１に示されている第２のプロトコールによれば、重合前に変換が起こる、すなわち、重合が、マレイミド及び本明細書においてビニルエーテル化合物として例証されている第１のモノマーの共重合を伴う、プロセスが使用される。マレイミドは、好適には、無水マレイン酸から取得される。無水マレイン酸は、この第２のプロトコールに従ってさらなるモノマーとして存在することが可能であるが、必要ではない。無水マレイン酸及び／又は無水マレイン酸に基づく繰り返し単位の任意選択の存在は、図１において括弧を活用して示されている。
【００４２】
それに代えて、２ステップ反応の第２のステップは、１つを超えるアミンＺ１ＮＨ２及びＺ２ＮＨ２を使用することによって行われてもよい。この使用は、ポリマー内における２つの異なる置換マレイミド基及び任意選択でいずれかの無水マレイン酸基の存在につながる。
【００４３】
さらに、Ｒ５、Ｒ６、Ｒ７及びＲ８は、水素、ハロゲン、アルキル及び置換アルキルからいずれも独立して選択される。より大きい置換基は重合ステップの速度を低減させる傾向があるため、水素及び／又はメチル、エチル、プロピル等の低級アルキルの選択が好ましい。特に好ましいのは、メチル及び水素であり、最も好ましいのは、Ｒ５及びＲ６のいずれかが水素である場合、又は、Ｒ５が水素でありＲ６がメチルである場合、又はそれに代えて、Ｒ５及びＲ６の両方がメチルである場合である。また代替的な実施形態において、基Ｒ５及びＲ６は、マレイミド又は無水マレイン酸の隣接部とともに、酸素等のヘテロ原子を任意選択で含有する環構造を形成してもよい。マレイミド及び無水マレイン酸の両方がモノマーとして存在する場合、それぞれの置換基Ｒ７、Ｒ８及びＲ５、Ｒ６は、互いに異なっていてもよい。
【００４４】
その上、好ましくはないが、任意のさらなるモノマーが合成において使用されることは除外されない。そのようなさらなるモノマーは、第１及び／又は第２の置換基の数の「希薄化」のため、例えばアクリルアミド又はアクリル酸に基づく架橋基、シラノール基等の無機表面との又はバインダー樹脂との化学的結合を可能にする基等、具体的な官能基の、コポリマーへの統合のため、並びに、任意の所望の程度の交互挙動を調節するためにも、構成されていてもよい。
【００４５】
さらに、「＊」記号は、ポリマー内のさらなるモノマーとの結合を示す。厳密に交互のコポリマーにおいて、無水マレイン酸／マレイミド単位及びビニルエーテル単位は交互になる。あまり完全に交互ではないコポリマーにおいて、鎖の構造はさらに変動し得る。本発明の好ましい実施形態によれば、コポリマーは、適度に交互のコポリマーである。コポリマーが交互コポリマーである程度は、いわゆる共重合パラメーターによって特定されることが典型的である。
【００４６】
理論上、共重合は、２つ（以上のモノマー）が同時に重合される連鎖重合の一種としてのものである。２つのモノマーは、モノマーの相対濃度及び反応性によって決定される総量で、コポリマーに入る。異なる種類のコポリマーが存在する：統計的、交互、ブロック及びグラフトコポリマー。下記の項は、Ｐｏｌｙｍｅｒ  Ｈａｎｄｂｏｏｋ、第４版、Ｂｒａｎｄｒｕｐ  Ｊ．、Ｉｍｍｅｒｇｕｔ  Ｅ．Ｈ．、Ｇｒｕｌｋｅ，Ｅ．Ａ．（２００３）において記載されている。統計的コポリマーにおいて、コポリマー鎖に沿ったモノマー分布は、一部の統計法則、例えば、ベルヌーイ（ゼロ次マルコフ）又は一次若しくは二次マルコフに準拠している。統計的コポリマーのサブクラスは、ランダムコポリマーである。ランダムコポリマーは、より詳細には、ベルヌーイ過程を介して形成され、２つのモノマー単位がランダムに分布している、コポリマーである。厳密に交互のコポリマーにおいて、モノマー単位（Ｍ１及びＭ２）は、等モル量で、規則的な交互分布：−Ｍ１−Ｍ２−Ｍ１−Ｍ２−Ｍ１−Ｍ２−にて存在する。
【００４７】
実用的な用語において、厳密に交互のコポリマーが、ある程度までランダム性も含むことを回避することは困難である。厳密に交互のコポリマーは、鎖のランダムフラグメント、又はそれに代えて、交互順が完璧ではないフラグメントであり得る。例えば、単一の第１のモノマーからなる単位と複数の第２のモノマーからなる単位との間に、交互があってもよい。第２のモノマーの数は、１〜１０の間、例えば、典型的には１〜５で変動し得る。単一の第１のモノマーの単位ではなく、２、３又は４つの第１のモノマーを持つ単位があり得る。このランダム性の程度は、モノマーの種類によって決まることになり、モノマーの濃度、及び温度等の反応条件によってさらに決まってもよい。
交互共重合の程度は、共重合パラメーターを活用して研究及び記載されてきた。２つのモノマーの所与の組合せについて、共重合パラメーターは、実験的に導出されることができる。共重合反応の成長ステップを考慮する場合、成長種（すなわち、成長ポリマーの反応性末端のモノマー）は、Ｍ１＊又はＭ２＊であることができる。次いで、成長種Ｍ１＊又はＭ２＊は、Ｍ１又はＭ２である別のモノマーと反応することができ、それにより、４つの可能な異なる成長ステップ：
【化１】
2020508844.tif 000003
［式中、ｋ１１は、モノマーＭ１に添加したＭ１で終端している成長鎖についての速度定数であり、ｋ１２は、モノマーＭ２に添加したＭ１で終端している成長鎖についての速度定数であり、ｋ２１は、モノマーＭ１に添加したＭ２で終端している成長鎖についての速度定数であり、ｋ２２は、モノマーＭ２に添加したＭ２で終端している成長鎖についての速度定数である］につながる。前述の共重合パラメーター（ｒ１及びｒ２）−又はモノマー反応性比−は、同じモノマーと反応する成長種の速度定数対他のモノマーとの反応の比として定義される。故に、ｒ１＝ｋ１１／ｋ１２及びｒ２＝ｋ２２／ｋ２１である。
【００４８】
共重合は、２つの共重合パラメーターの積ｒ１×ｒ２が、単位元であるか、単位元未満であるか、又は単位元より大きいかに基づき、３つの種類に分類することができる。モノマー反応性積ｒ１×ｒ２＝１である場合、共重合は理想的と称され、統計的（ランダム）コポリマーが形成される。本明細書において、２種類の成長種Ｍ１＊及びＭ２＊は、２つのモノマーの一方又は他方を添加することについて同じ優先傾向を示す。２つの共重合パラメーターが異なる場合、すなわち、ｒ１＞１及びｒ２＜１、又はｒ１＜１及びｒ２＞１である場合、コポリマーは、より大きい割合のより反応性の高いモノマーをランダム配列で含有することになる。２つの共重合パラメーターが１より小さく０までである場合、得られるコポリマーは、漸増程度に交互である。厳密に交互のコポリマーは、積ｒ１×ｒ２＝０［式中、ｒ１及びｒ２の両方＝０〜０．１である］である場合に取得される。適度な交互挙動は、（１）ｒ１及びｒ２の両方が小さい、好ましくはｒ１、ｒ２≦０．４、より好ましくはｒ１、ｒ２≦０．３、最も好ましくはｒ１、ｒ２≦０．２、例えばｒ１×ｒ２≦０．１である、又は（２）一方のｒ値が小さく（例えば、ｒ１≦０．５、好ましくはｒ１≦０．４、より好ましくはｒ１≦０．３、最も好ましくはｒ１≦０．２）、他方のｒがゼロである（ｒ１×ｒ２＝０）のいずれかの場合に起こる。コポリマー組成物は、交互になる傾向があるが、完璧に交互の構造ではない。本発明によれば、コポリマーは、好適には及び実質的に、構造Ａ−Ｂ−Ａ−Ｂ−Ａ−Ｂ−［式中、Ａは、第１のモノマーから取得された基を指し、Ｂは、第２のモノマーから取得された、より詳細にはマレイミドに基づく基を指す］の交互又は適度な交互コポリマーの形態である。これらの基Ａ、Ｂのそれぞれは、１つを超えるモノマーを含有してもよい。ポリマー分散剤における第２のモノマーの数は、第１のモノマーの数よりも大きいことが好適である。次いで、典型的には、基Ｂは、１つ又は複数の第２のモノマーを含有してもよいのに対し、基Ａは、典型的には、１つのモノマーを含有する。明瞭にするために述べると、用語「モノマー」は、本明細書において、構造実体、すなわち、二重結合が、隣接するモノマーとの結合に変換されているものを指す。マレイミドに基づく第２のモノマーは、マレイミドが重合後に無水マレイン酸からのみ形成される、２ステップ方法で合成的に取得することができる。同様に、本出願の文脈において、用語「マレイミドに基づく第２の繰り返し単位」、「マレイミド繰り返し単位」は、特定されているモノマーに基づくが、マレイミドモノマーから合成的に調製される必要はない、ポリマーにおける単位を指す。
【００４９】
より詳細には、無水マレイン酸及びマレエートについての共重合パラメーターｒ１は、複数の異なる第２のコモノマーでは、０〜０．１の範囲内である。ビニル系コモノマーは、無水マレイン酸と組み合わせて使用される場合、典型的には０．２未満、及び典型的には０．１未満の共重合パラメーターｒ２を有する。そのようなビニル系化合物の例は、スチレン、酢酸ビニル、塩化ビニル、ｎ−ブチルビニルエーテル、スチルベンである。他方では、アクリル化合物及び側鎖を持つアクリレート（アクリル酸メチル等）は、典型的には、１を上回る共重合パラメーターを有する。
【実施例】
【００５０】
＜試験方法＞
〔インクの安定性試験〕
分散液の粘度を、０．１〜３０００  １／ｓのせん断速度曲線にて２５℃で操作されるハーケレオストレス（Ｈａａｋｅ  Ｒｈｅｏｓｔｒｅｓｓ）ＲＳ６０００で測定し、ｍＰａｓで表す。機器には、コーン／プレート形状Ｃ６０／１°型が装備されており、ギャップは０．０５２ｍｍに設定する。３０００  １／ｓにおける粘度は、  である。
粒径は、マルバーン（Ｍａｌｖｅｒｎ）製のマスターサイザー（Ｍａｓｔｅｒｓｉｚｅｒ）３０００で測定する。
【００５１】
＜分散化剤＞
〔実施例１〕
２−エチルヘキシルビニルエーテル（２ＥＨＶＥ）、無水マレイン酸（ＭＡ）、及び式ＭｅＯ−（ＰＯ）２９−（ＥＯ）６−ＮＨ２［式中、Ｍｅは、メチルであり、ＰＯは、プロピレンオキシドであり、ＥＯは、エチレンオキシドである］を持つアミン（Ａ１）に基づく分散化剤。アミンは、２９のプロピレンオキシド単位及び６つのエチレンオキシド単位を有する。このアミンは、ハンツマン（Ｈｕｎｔｓｍａｎ）から、商標名ジェファーミン（Ｊｅｆｆａｍｉｎｅ）Ｍ２０７０で市販されている。
【００５２】
（重合の方法Ａ）
１リットルのフラスコ中、ＢＡＳＦから市販されている２−エチルヘキシルビニルエーテル（４０ｇ、０．２５７ｍｏｌ）を、１１０℃に加熱し、真空／窒素下で３回脱気する。別個のフラスコ中、無水マレイン酸（２５．２ｇ、０．２５７ｍｏｌ、１当量）をトルエン（２５０ｇ）に溶解する。溶解後、富士フイルム和光純薬株式会社（Ｗａｋｏ  Ｃｈｅｍｉｃａｌｓ）から市販されており、ジメチル２，２’−アゾビス（２−メチルプロピオネート）であるＷＡＫＯ  Ｖ−６０１（１．００ｇ、１ｗｔ％）を、無水マレイン酸溶液に添加し、その後、真空／窒素下で脱気する。次いで、この溶液を、加熱した２−エチルヘキシルビニルエーテル（窒素雰囲気下）に、３０分間かけて添加する。無水マレイン酸溶液の完全添加後、混合物を１１０℃にて追加で１５分間にわたってさらに反応させる。
【００５３】
重合が完了したら、トルエン（６０ｇ）中のアミンＡ１（１０３ｇ、０．０５ｍｏｌ、１当量）の溶液を、ポリマー溶液に、窒素雰囲気下、１１０℃で１５分間かけて滴下添加する。その後、温度を１７５℃に上昇させ、反応を６０分間にわたって続ける。最後に、すべての揮発物を蒸発させて、所望の分散化剤を得る。
【００５４】
〔インク調製及び組成〕
表１に記載の通りの組成を持つ顔料分散液を、ビューラー（Ｂｕｈｌｅｒ）ＡＧ製のビーズミルＰＭＬ型で調製する。インクを、０．３ｍｍのＹＴＺビーズにより１０ｍ／秒のスピードで４時間にわたって粉砕する。
【００５５】
【表１】
2020508844.tif 000004
【００５６】
その後、この顔料分散液を、下記の組成を持つインク組成物に希釈する。
【００５７】
【表２】
2020508844.tif 000005
【００５８】
インクインクジェット１Ｃの物理的特性は、次の通りである。
粘度（３０００  １／ｓにおいて）：１０．２ｍＰａｓ
粒径ｄｖ５０：１２５ｎｍ
【００５９】
〔試験結果〕
このインク組成物インクジェット１Ｃを、１μｍのフィルターで濾過し、富士フイルム株式会社（Ｆｕｊｉ）から入手可能なＤＭＰ−２８３１プリンターに投入する。印刷試験中に問題は観察されなかった。
【図１−１】
2020508844.tif 000006
【図１−２】
2020508844.tif 000007
【国際調査報告】
2020508844.tif 000008
2020508844.tif 000009
2020508844.tif 000010